La présente invention se rapporte à la protection de l'acier et des métaux ferreux contre la corrosion et l'absorption d'hydrogène dans les milieux contenant du sulfure d'hydrogène et du dioxyde de carbone (gaz carbonique), et a notamment pour objet un inhibiteur antimousse prévenant la corrosion par le sulfure d'hydrogène. L'invention peut trouver des applications notamment dans l'industrie du pétrole, du gaz et dans le raffinage du gaz et du pétrole, pour la protection des équipements matériels contre la corrosion et l'absorption d'hydrogène dans les milieux contenant du sulfure d'hydrogène. De nombreux gisements de gaz à condensat contiennent, à de hautes concentrations, du sulfure d'hydrogène humide (5 à 10% en poids), ainsi que des condensats d'eau et d'hydrocarbures contenant du sulfure d'hydrogène dissous, ainsi que, a l'état de solution, du gaz carbonique, des acides organiques et minéraux. Sans moyens spéciaux de protection des équipements utilisés, l'exploi- tation de gisements de ce genre, le raffinage du gaz et celui du pétrole sont pratiquement impossibles. Le genre le plus fréquent de destruction dans ces milieux est la fragilisation par l'hydrogène s'accompagnant d'une fissuration et d'un dédoublement, écaillage ou délaminage par corrosion du métal des équipements. La protection, au moyen d'inhibiteurs, de l'acier et des métaux ferreux contre la corrosion dans les milieux contenant du sulfure d'hydrogène est largement utilisée aussi bien en URSS qu'a l'étranger. Parmi les inhibiteurs ce sont les amines organiques de masse moléculaire élevée a channe ouverte des atomes de carbone qui ont trouvé le plus d'application, notamment les mélanges d'amines aliphatiques sous forme de bases, contenant en moyenne 15 atomes de carbone, ou sous forme de ohlorhydrates dudit mélange (cf. I.A. Mamedov et alia. "Azerbaldjansky khimichesky journal", n01, 96 a 100, 1969; Lucia Reiss, Tadeusz Turek. "Nafta" (République populaire de Pologne),28, n010, p.461 à 463, 1972; R.H. Hausler, N.D. Cobler. Oil Gas J., 70, n029, 92 à 98, 1972). On utilise en outre largement comme inhibiteur: des bases pyridiques (cf. A.K. Mindyuk, E.I. Svist et al., dans "Corrosion et protection dans les industries du pétrole et du gaz" - en russe, Recueil scientifique et technique de résumés, n08, 8 à 9, 1973); des produits de condensation de l'oxyde d'éthylène, de l'éthylène- diamine et des acides gras de synthèse (A.K. Efimova, V.N. Oumoutbaev, dans "Exploitation, modernisation et réparations des matériels" - en russe, Recueil scientifique et technique de résumés, n02, 20 à 22, 1973). On connaît d'autre part des inhibiteurs qui consistent en un mélange de sels d'amines et d'un acide gras sulfoné non saturé, de propylène-glycol éthoxylé et d'un solvant (R.H. Hausler, L.A. Coeller. Brevet américain n" 3 696 048), ainsi qu'un mélange analogue par sa composition au mélange précité, dans lequel on utilise un acide dicarboxylique en C10-C50 et une amine en C10-C30, et à titre de constituant oxyalcoylé, un alcoylphénol contenant de 5 à 15 groupements oxyalcoyle par molécule (L.W. Jones, brevet américain nO 3 703 477), ou encore un produit polymère de réaction de l'épichlorhydrine sur une amine aliphatique (R.H. Hausler, L.A. Coeller, Brevet américain nO 3 705 109). Tous ces inhibiteurs ne répondent pas complètement aux exigences auxquelles doivent satisfaire les inhibiteurs destinés à prévenir la corrosion des équipements utilisés dans l'exploitation des champ de pétrole et de gaz dont les produits contiennent du sulfure d'hydrogène. Notamment, ces inhibiteurs connus ne présentent pas les caractéristiques technologiques indispensables (telles que: basse viscosité, bas point de congélation, haute stabilité thermique), et en outre, ils ne protègent pas les équipements utilisés dans l'exploitation des champs de pétrole et de gaz contre la corrosion, l'absorption d'hydrcgène dans une phase gazeuse. L'inhibiteur à base de composés pyridiques présente de bonnes qualités protectrices en comparaison des autres inhibiteurs connus précités. Cependant cet inhibiteur est caractérisé par un haut point de congélation, une haute viscosité, une tendance à former des dépôts carbonés, ainsi que par son odeur. De nombreux inhibiteurs de corrosion qui sont des dérivés tensio-actifs provoquent un moussage des absorbants utilisés dans les unités de désulfuration, aussi pour inhiber le moussage est-on obligé d'utiliser dans le procédé technologique des composés spéciaux qui détruisent la mousse (antimousses). On utilise généralement comme antimousses des composés organosiliciques, notamment la polyméthylsiloxane-(CH3),SiO [Si(CH3)201 n Si(-CH3)3 (cf. V.I. Tikhomirov. "Les mousses" (en russe), Moscou, Ed. "Khimiya", 1975, pp. 209, 216). On utilise également des compositions à constituants multiples, notamment un mélange de composé organosilicique et d'amine tertiaire (G. Gurtis. Brevet américain nO 3 661 793), un mélange de composé organosilicique, d'alcoylamine tertiaire et d'acétate de polyoxypropylèneamine (voir, notamment les brevets américains nono 3 267 042, 3 384600, le brevet anglais no 964 837). Toutefois, les antimousses à basedesiloxanes perdent leurs qualités aux basses températures. En outre, parmi les inconvénients des antimousses existants, notamment des compositions à base de polysiloxanes, il faut mentionner le domaine restreint d'utilisation de chaque antimousse, leur coût élevé, leur fabrication compliquée et la difficulté d'approvisionnement en matières premières. Les variations du pH et de la température du milieu, l'augmentation de la proportion d'impuretés (de nature soit organique, soit minérale) dans les processus technologiques entraSnentsouventun affaiblissement ou une surpression complète de l'action desdits antimousses. Ainsi, pour les solutions aqueuses dont le pH est inférieur à 7, on emploie comme antimousses des amines aliphatiques en C8 - C18 (primaires, secondaires et tertiaires) avec addition de dérivés tensio-actifs non ionogènes (W.P. williams, brevet anglais nO 866 447, daté du 26/06/1959). Parmi les inconvénients de ces antimousses il convient de mentionner son accumulation dans les liqueurs en recirculation, ce qui risque d'entratner non seulement une diminution des caractéristiques antimousse, mais aussi une stimulation dé la formation de mousse. On s'est donc proposé de créer un inhibiteur pour la prévention de la corrosion par le sulfure d'hydrogène, qui présenterait une haute activité protectrice contre la corrosion et la fragilisation par l'hydrogène, et qui contiendrait des groupements fonctionnels conférant à l'inhibiteur des propriétés antimousse Ce problèmes est résolu du fait que l'inhibiteur servant à la prévention de la corrosion par le sulfure d'hydrogène et possédant des propriétés antimousse, est caractérisé suivant la présente invention en ce qu'il est un composé répondant à la formule générale suivante: dans laquelle:: R est un alcoyle à chatne droite ou à chaîne ramifiée en C1 - C6, n est égal à 1 ou 2, étant entendu que si n = 1, R" et R" ont des significations identiques ou différentes et représentent de l'hydrogène, un alcoyle à chaîne droite ou ramifiée en C1 - C20, un radical alcényle à chaîne droite ou ramifiée en C3 - C14, un oxyalcoyle en C1 - C20, un cycloalcoyle en C5 - C6; ou bien R' et R" représentent ensemble: - (CH2)m, où m est un nombre de 2 à 10, - (CH2)2 - NH - (CH2)2 -, - (CH2)2 - 0 - (CH2)2 -, tandis que si n = 2, R' est de I'hydrogène, un alcoyle à chaîne droite ou à chaîne ramifiée en C1 à C20, un alcényle à chaîne droite ou ramifiée en CQ - C14, R" est (CH2)k, où k est un nombre pouvant aller de 2 à 10; ou bien R" est (CH2)2 - NH - (CH2)2 L'inhibiteur faisant l'objet de la présente invention est efficace dans des milieux acides, faiblement acides, alcalins, pour une large gamme de teneurs en sulfure d'hydrogène.Les propriétés antimousses de l'inhibiteur sont de sept à huit fois supérieures à celles de l'antimousse Rhodorsil 426A de la société "Rhône-Poulenc Chimie Fine" (France), qui est utilisé en commun avec l'inhibiteur Visco-904 de la société Nalko (Etats-Unis d'Amérique). Les caractéristiques comparées de l'inhibiteur, objet de l'invention, et d'un inhibiteur connu à base d'un composé pyridique sont indiquées dans le tableau 1. Tableau 1 Caractéristiques Inhibiteur conforme Inhibiteur connu à l'invention 1 2 3 1. Concentration protectrice au sein du condensat, mg/l 25 500 1 2 3 2. Vitesse de corrosion, mm/an 0,01 0,5 3. Consommation par million de mètres cubes de gaz, kg 11,2 4. Propriétés inhibe la formation de forme une mousse antimousse mousse à des concentra tions de 7 à 10 mg/l 5. Solubilité dans illimitée se dissout en donnant les hydrocarbures un précipité 6. Solubilité dans se dissout partiellement, l'eau forme une émulsion stable dans l'eau 7. Stabilité à la ne se résinifie pas se résinifie et donne chaleur jusqu'à une température un résidu de carbone de 250"C aux températures supérieures à 100C 8. Volatilité tension de vapeur non volatil 4.10 7 mm de Hg 9.Viscosité, cSt à 200C 8,5 900 à 1000 à 40"C 4,9 à 60"C 3,1 10. Point de perte moins 500C moins 70C de fluidité, Les données relatives à l'influence de l'inhibiteur sur les propriétés plastiques de l'acier au carbone et l'absorption d'hydrogène dans une solution à 0,5% de chlorure de sodium acidifiée par de l'acide acétique jusqu a un pH de 3 à 4 et saturée de sulfure d'hydrogène (1200 à 1300 mg/l) sont réunies dans le tableau 2. Tableau 2 Concentration en Teneur eg hydrogène, Plasticité, % inhibiteur conforme cm /100g à l'invention, g/l 11,0 5,0 0,01 11,0 5,0 0,03 0,11 100,0 0,05 0,11 100,0 Les résultats des essais de l'inhibiteur dans une phase gazeuse contenant du méthane, du sulfure d'hydrogène, du gaz carbonique, sont indiqués dans le tableau 3. Tableau 3 Pression Pression de Pression de Température, Effet totale dans H2S, atm C02, atm OC protecteur, % le système, atm 50,0 3,0 2,0 30 85 à 95 50,0 3,0 2,0 50 80 à 85 Les résultats des essais industriels visant à déterminer les propriétés protectrices de l'inhibiteur contre la corrosion totale et la fragilisation par l'hydrogène dans les conditions d'un poste à air comprimé pour la compression du gaz brut non raffiné, à teneur en sulfure d'hydrogène allant jusqu'à 2%, sont indiqués dans les tableaux 4 et 5. Tableau 4 Sans inhibiteur Avec inhibiteur Effet protecteur, % Conditions Vitesse de Conditions Vitesse de atm C corrosion, corrosion, mm/an mm/an 7 20 0,9 7 40 0,07 92 16 20 3 à 5 16 40 0,3 90 à 95 Tableau 5 Caractéristiques Eprouvettes de départ Sans inhibiteur Avec inhibiteur de l'éprouvette Charge de rupture à la traction d, 2 45,0 40,8 45,9 kg/mm Allongement relatif #,% 22,0 14,1 21,8 Striction, z 64,0 39,0 66,4 Les caractéristiques protectrices comparées de l'inhibiteur faisant l'objet de l'invention et des inhibiteurs connus sont résumées dans le tableau 6. Tableau 6 Inhibiteur Concentra- Plasticité,% Quantité Vitesse de tion, g/l d'hydrogène, corrosion, cm /100 g g/m .h 1 2 3 4 5 suite du tableau 6 1 2 3 4 5 Inhibiteur conforme à l'invention 0,03 100 0,11 0,09 Visco-904 0,03 2,5 6,57 1,44 de la société "Nalko" 0,1 11,6 6,06 0,44 Etats -Unis d'Amérique 0,5 84,3 0,32 - 0,11 Norust-9M 0,03 14,0 1,92 de la société "Ceka", 0,1 95,0 0,21 France La mise en oeuvre de la présente invention dans les industries pétrolière, de raffinage et dans l'industrie gazière a un effet économique considérable grâce à l'augmentation de la fiabilité de l'équipement en cours d'exploitation, l'accroissement des intervalles entre les révisions et celui des duréesde vie absolue (potentiels d'utilisation), de l'équipement. Elle permet en outre de réduire les pertes en absorbants onéreux mis en oeuvre lors de l'élimination du sulfure d'hydrogène contenu dans le gaz. L'invention sera mieux comprise et d'autres buts, détails et avantages de celle-ci apparaîtront mieux à la lumière de la description explicative qui va suivre d'un mode de réalisation donné uniquement à titre d'exemple non limitatif, La présente invention concerne donc un inhibiteur de corrosion par le sulfure d'hydrogène, présentant des propriétés antimousses, et qui est un composé de formule générale suivante: R étant un alcoyle à chaîne droite ou à chalne ramifiée en C1 - C6, n étant égal à 1 ou 2, étant entendu que lorsque n = 1, R' et R" ont des significations identiques ou différentes et représentent l'hydrogène, un alcoyle à chalne droite ou ramifiée en C1 - C20, un alcényle à chalne droite ou ramifiée en C3 - C14 un oxyalcoyle en C1 - C20, un cycloalcoyle en C5 - ; ou bien R' et R" ensemble représentant:: - (CH2)m - avec m = 2 à 10, (CH2)2 - NH - (CH2)2- , - (CH2)2 - 0 - (CH2)2 pour n = 2 R' étant de l'hydrogène, un alcoyle à chaîne droite ou ramifiée en C1 - C un alcényle en C3 - C14; R" - (CH2)k où k = 2 à 10, ou (CH2)2 - NH - (CH2)2 -. On suppose que l'introduction d'un groupement fonctionnel dans une molécule de composé azoté est capable d'améliorer les caractéristiques protectrices d'un corps par augmentation de l'adsorption de la molécule ou grâce à l'apparition d'un second centre d'adsorption. Ainsi, étant donné que l'inhibiteur contient deux groupements fonctionnels polaires de différentes natures constituant des centres hydrophiles, et un radical hydrocarboné, de la longueur duquel dépend la capacité hydrophobe du composé, cette structure permet d'obtenir des composés possédant en même temps des propriétés protectrices et antimousses élevées. Le composé faisant l'objet de l'invention peut être obtenu par un procédé connu, notamment par la méthode décrite par D.S. Breslav, Ch.R. Hauser, "Journal of the American Chemical Soc.", 97, 686, 1945. Il a été établi expérimentalement que l'inhibiteur conforme à l'invention peut être utilisé avantageusement à une concentration de 10 mg/l à 1 g/l. L'inhibiteur faisant l'objet de l'invention, prévenant la corrosion par le sulfure d'hydrogène et l'absorption d'hydrogène, présente des propriétés antimousses, ctest-à-dire qu'il permet de supprimer la formation de mousses. En outre, l'inhibiteur conforme à l'invention exerce une forte action protectrice contre la corrosion et l'absorption d'hydrogène aussi bien dans une phase liquide que dans une phase gazeuse, il ne s'accumule pas dans les solutions ou liqueurs de travail, et lorsqu'il est présent dans celles-ci, il n'influe pas sur la qualité du produit final. Les exemples concrets mais non limitatifs décrits ci-après permettront de mieux illustrer l'invention, sans toutefois limiter sa portée. Exemple 1. Pour évaluer les propriétés plastiques d'un acier dans un milieu contenant du sulfure d'hydrogène, on applique la méthode du pliage. On juge de la plasticité des éprouvettes d'après le rapport, exprimé en %, du nombre de pliages supportés par l'éprouvette à l'état initial au nombre de pliages de l'éprouvette après son maintien dans ledit milieu. A titre de milieu corrosif on utilise une solution à 0,5% de NaCl acidifiée à l'acide acétique jusqu'à un pH de 3,6 et saturée de sulfure d'hydrogène jusqu'à 1500 à 1700 mg/l. On dégraisse à la chaux des éprouvettes en acier au carbone de 110 x 8 x 0,3 mm, on les lave soigneusement à l'eau, à l'alcool, on les place ensuite dans une cellule que l'on remplit de solution précitée saturée de sulfure d'hydrogène, contenant l'inhibiteur à des concentrations variées. Le temps de maintien des éprouvettes est de 2 heures, la température de la solution est de 20"C. On utilise comme inhibiteur un composé répondant à la formule: [CN(CH2)3NHj - (CH2)2-NH-(CH2)2- [NH - (CH2)3-CNj et qui est le diéthylènetriamine -N,N' -dibutyronitrile Concentration en inhibiteur, g/l 0,005 0,05 0,5 Plasticité, % 11 30 92 Exemple 2. Pour évaluer le taux d'absorption d'hydrogène par un acier au carbone au sein d'une solution à 0,5% de NaCl acidifiée par de l'acide acétique jusqu'à un pH de 3,6 et saturée de sulfure d'hydrogène jusqu'à 1500 - 1700 mg/l, en présence de l'inhibiteur, on utilise la méthode d'extraction sous vide qui consiste à placer une éprouvette, après absorption d'hydrogène, dans un milieu contenant du sulfure d'hydrogène dans un récipient hermétiquement clos et dans lequel on a préalablement fait le vide jusqu'à une pression résiduelle de 1 -6 mm de Hg, et à chauffer jusqu a 400"C. La quantité de gaz dégagés au cours du chauffage de l'éprouvette sous vide est évaluée d'après la variation de la pression pour un volume constant de la partie sous vide du système.La concentration en hydrogène absorbé par l'acier est exprimée en cm3/100 grammes. Comme inhibiteur on utilise le composé répondant à la formule suivante: et qui est le décyltridécylaminobutyronitrile . Concentration, g/l 0,01 0,03 0,05 Quantité d'hydrogène absorbé, cm /100 g 5,98 2,24 0,19 Exemple 3. Pour évaluer les propriétés protectrices des inhibiteurs dans une phase liquide on utilise une solution à 0,5% de NaCl acidifiée par l'acide acetique jusqu a un pH de 3,6 et saturée de sulfure d'hydrogène jusqu'à 1500 - 1700 mg/l. La vitesse de corrosion de l'acier au carbone est évaluée par une méthode pondérale; la durée des essais est de 6 heures, la température est de 200C. On utilise comme inhibiteur le diéthylaminoacétonitrile répondant à la formule: (C2A5)2NCB2 cN Concentration en inhibiteur, g/l 0,005 0,05 0,1 0,5 1,0 Vitesse de corrosion, mm/an 7,22 0,20 0,19 0,17 0,04 Exemple 4. Pour évaluer les propriétés protectrices contre la corrosion et l'absorption d'hydrogène, on procède à des essais dans une solution à 3 Z de NaCl acidifiée par l'acide acétique, saturée de sulfure d'hydrogène jusqu'à 1500 - 1700 mg/l. Le pH de la solution est de 3,63. On évalue la vitesse de corrosion par une méthode pondérale, on détermine le taux d'absorption d'hydrogène d'après les variations des propriétés plastiques de l'acier et la quantité d'hydrogèné absorbé. La durée des essais est de 6 heures, la température, de 200C. On utilise comme inhibiteur le monoéthanolaminopropionitrile répondant à la formule suivante: HO CH2 CH2 NH CH2 CH2 CN Concentration, Plasticité, Quantité d'hydro- Vitesse de sl Z gène absorbé, corrosion, cm3/lOOg g/m2 . h - 100 0,11 0,7 0,005 3,4 6,56 0,28 0,05 34,8 1,75 0,13 0,5 96,2 0,13 0,07 1,0 100 0,10 0,04 Exemple 5. Pour évaluer les propriétés protectrices contre la corrosion et l'absorption d'hydrogène, on effectue les essais dans une solution à 3% de NaCl contenant 30% de méthanol et 1000 mg/l de sulfure d'hydrogène, à pH de 4,5 à 5,0. On effectue les essais sur des éprouvettes d'acier au carbone, la durée des essais étant de 2 heures. On utilise comme inhibiteur le N,N' - diacétonitrilehexaméthylènediamine de formule: CN CH2 NH (CH2)6 NH CH2 CN Concentration en Plasticité, Quantité d'hydro- Vitesse de inhibiteur, g/l % gène absorbé, corrosion cm3/lOO g g/m. h 0,05 90 0,2 0,035 0,1 100 0,12 0,03 0,4 100 0,12 0,03 Exemple 6. L'évaluation du taux d'absorption d'hydrogène par un acier au carbone d'après la variation de ses propriétés plastiques est réalisée dans une phase gazeuse saturée de sulfure d'hydrogène, sous une pression égale à la pression atmosphérique, et à la température de 20"C. On applique sur les éprouvettes un film d'inhibiteur, on maintient les éprouvettes dans le milieu corrosif pendant 5 heures, ensuite on détermine leurs propriétés plastiques. On utilise comme inhibiteur 1'éthylènediamine - N,N' - dipropionitrile répondant à la formule: CN CH2CH2 NH (CH2)2 NH CH2CH2CN. On a constaté que l'éprouvette conservait sa plasticité dans une proportion de 90 à 95%. On a adopté comme critère pour l'évaluation des propriétés antimousses la destruction d'une colonne de solution génératrice de mousse (d'un volume déterminé) obtenue en faisant passer à travers elle de l'air à une vitesse déterminée. On calcule lteffet antimousse par la formule suivante (I.N. Kamenskala et alia, Certificat d'auteur soviétique nO 269 030). H -H Effet antimousse = s a 100%, H -H s dans laquelle: H est la hauteur de montée de la solution moussante, s H est la hauteur de montée de la solution moussante après addition de a l'antimousse, est la hauteur de montée de l'eau distillée. On effectue les mesures à une vitesse de passage de l'air égale à 0,16 m/s et à des concentrations en inhibiteur antimousse de 0,05 et de 0,1 g/l. Exemple 7; Solution moussante: solution aqueuse à 20% de monoéthanoîamine. On utilise à titre d'inhibiteur le propylènediamine - N,N' -dipropionitrile répondant à la formule suivante: Effet antimousse = 115%. Exemple 8. Le milieu moussant est une solution aqueuse à 20% de diéthanolamine. On utilise à titre d'inhibiteur le dibutylaminoacétonitrile répondant à la formule (H-C4Hg)2 N CH2CN Effet antimousse = 100% Exemple 9. Pour evaluer les propriétés protectrices de l'inhibiteur contre la corrosion etl'absorptiondthydrogène par des éprouvettes en acier au carbone, on procède comme dans les exemples 1 et 2. On utilise comme inhibiteur le piperidinobutyronitrile répondant à la formule à une concentration de 1 g/l. Caractéristiques protectrices: Plasticité 99,9% quantité d'hydrogène 0,12 cl/100 g. Exemple 10. Pour évaluer les propriétés protectrices de l'inhibiteur contre la corrosion et l'absorption d'hydrogène par des éprouvettes en acier au carbone on prdcède comme indiqué dans les exemples 1 et 2. On utilise comme inhibiteur le morpholylcapronitrile répondant à la formule à une concentration de 5 g/l. Caractéristiques protectrices: Plasticité 99,9%, Quantité d'hydrogène 0,12 cm3/100 g. Exemple 11. Pour évaluer les propriétés protectrices de l'inhibiteur contre la corrosion d'éprouvettes en acier au carbone on procéde comme indiqué dans l'exemple 1. A titre d'inhibiteur on utilise ltethylèneiminoisobutyronitrile répondant à la formule à une concentration de 0,5 g/l. Caractéristiques protectrices: Plasticité 86% Exemple 12. Pour évaluer les propriétés protectrices de l'inhibiteur contre la corrosion et l'absorption d'hydrogène par des éprouvettes en acier au carbone on procède comme indiqué dans les exemples 1 et 2. On utilise comme inhibiteur l'hexamethylène-iminopropionitrile répondant à la formule: à une concentration de 0,7 g/l. Caractéristiques protectrices: Plasticité 99,9z. quantité d'hydrogène 0,11 cl3/100 g. Exemple 13. Pour évaluer les propriétés protectrices de l'inhibiteur contre la corrosion et l'absorption d'hydrogène par des éprouvettes en acier au carbone on procède comme indiqué dans les exemples 1 et 2. On utilise comme inhibiteur le n-dedécylaminoacétonitrile répondant à la formule n-CH3 (CH2) 10CH2NH CH2 à une concentration de 0,03 g/l. Caractéristiques protectrices: Plasticité 99,8%, quantité d'hydrogène 0,18 cm3/100 g. Exemple 14. Pour évaluer les propriétés protectrices de l'inhibiteur contre la corrosion et l'absorption d'hydrogène par des éprouvettes en acier au carbone on procède comme indiqué dans les exemples 1,2,3. On utilise comme inhibiteur le dicyclohexylaminoisobutyronitrile répondant à la formule: à une concentration de 0,8 g/l. Caractéristiques protectrices: Plasticité 99,8%, quantité d'hydrogène 0,13 cm /100 g, vitesse de corrosion -0,04 g/m2. h. Exemple 15. Pour évaluer les propriétés protectrices de l'inhibiteur contre la corrosion et l'absorption d'hydrogène par des éprouvettes en acier au carbone on procède comme indiqué dans les exemples 1,2 et 3.On utilise comme inhibiteur l'alpha-(beta-l-oxyéthylamino)-isobutyronitrile répondant à la formule à une concentration de 0,5 g/l. Caractéristiques protectrices: Plasticité 96,2%, quantité d'hydrogène 0,13 cm3/100 g, vitesse de corrosion 0,07 g/m. h. Exemple 16. Pour évaluer les propriétés protectrices de l'inhibiteur contre la corrosion d'éprouvettes en acier au carbone on procède comme dans l'exemple 3. Comme inhibiteur on utilise le N-allyl-N-didécylaminoacétonitrile répondant à la formule à une conceatration de 0,5 g/l. Caractéristiques protectrices: Vitesse de corrosion 0,46 g/m . h. Exemple 17. Pour évaluer les propriétés protectrices de l'inhibiteur contre la corrosion et l'absorption d'hydrogène par des éprouvettes en acier au carbone, on procède comme indiqué dans les exemples 1,2 et 3. Comme inhibiteur on utilise le N-n-heptyl-N-n-nonylaminopropionitrile répondant à la formule à une concentration de 0,03 g/l. Caractéristiques protectrices: Plasticité 99,9%, quantité d'hydrogène 0,12 cm /100 g, vitesse de corrosion 0,02 g/m.h. Exemple 18. Pour évaluer les propriétés protectrices de l'inhibiteur contre la corrosion et l'absorption d'hydrogène par des éprouvettes en acier au carbone on procède de la manière indiquée dans les exemples 1 et 3. Comme inhibiteur on utilise le diallylacétonitrile répondant à la formule à une concentration de 1 g/l. Caractéristiques protectrices: Plasticité 98,2%, vitesse de corrosion 0,07 g/m.h. Exemple 19. Pour évaluer les propriétés protectrices de l'inhibiteur contre la corrosion et l'absorption d'hydrogène par des éprouvettes en acier au carbone on procède comme indiqué dans les exemples 1, 2 et 3. Comme inhibiteur on utilise l'undEcène-2-yle -aminoacétonitrile répondant à la formule C8 H17 CH = CH CH2 NH CH2 CN, à une concentration de 0,03 g/l. Caractéristiques protectrices: Plasticité 99,8% quantité d'hydrogène 0,18 cm3/100 g vitesse de corrosion 0,2 g/m.h. Exemple 20. Pour évaluer les propriétés protectrices de l'inhibiteur sur des éprouvettes d'acier au carbone on procède comme indiqué dans les exemples 1, 2 et 3. On utilise comme inhibiteur le didécène-5-yle-aminopropionitrile répondant à la formule (C4HgCH = CH C4H8)2 N CH2 CH2 CN, à une concentration de 0,05 g/l. Caractéristiques protectrices: Plasticité 98,1%, quantité d'hydrogène 0,19 cm3/100 g, vitesse de corrosion 0,01 g/m.h. Exemple 21. Pour évaluer les propriétés protectrices de l'inhibiteur sur des éprouvettes en acier au carbone on procède comme indiqué dans l'exemple 3. Comme inhibiteur on utilise le N-n-propyl-N-2,6-diméthyloctadé-cylaminoca- pronitrile répondant à la formule à une concentration de 0,8 g/l. Caractéristiques protectrices: vitesse de corrosion 0,29 g/m.h. Exemple 22. Pour évaluer les propriétés protectrices de l'inhibiteur sur des éprouvettes d'acier au carbone on procède de la manière indiquée dans les exemples 1, 2, 3. Comme inhibiteur on utilise l'hexaméthylènediamine-N,N'- dipropionitrile répondant à la formule (CH2)6 (NHCH2oe2CN)2, à une concentration de 0,05 g/l. Caractéristiques protectrices: Plasticité 97X, quantité d'hydrogène 0,44 cm3/100 g, vitesse de corrosion 0,13 g/m.h. Exemple 23. Pour évaluer les propriétés protectrices de l'inhibiteur sur des éprouvettes en acier au carbone on procède comme indiqué dans les exemples 1 et 2. On utilise comme inhibiteur l'éthylènediamine-N,N'dibutyronitrile répondant à la formule (CH2)2 - (NH CH2CH2CH2CN)2, à une concentration de 0,5 g/l. Caractéristiques protectrices: Plasticité 93%, quantité d'hydrogène 0,27 cm /100 g, Exemple 24. Pour évaluer les propriétés protectrices de l'inhibiteur sur des éprouvettes en acier au carbone on procède comme indiqué dans les exemples 1 et 2. On utilise comme inhibiteur le décaméthylènediamino-N,N'-diacétoni- trile répondant à la formule (CH2)10 (NHCH2CN)2 à une concentration de 0,05 g/l. Caractéristiques protectrices: Plasticité 98%, quantité d'hydrogène 0,2 cm3/100 g. Exemple 25. Pour évaluer les propriétés protectrices de l'inhibiteur sur des éprouvettes en acier au carbone on procède comme indiqué dans les exemples 1, 2 et 3. On utilise comme inhibiteur le diéthylènetriamine-N,N'dipropionitrile répondant à la formule à une concentration de 0,1 g/l. Caractéristiques protectrices: Plasticité 93%, quantité d'hydrogène 0,7 cm /100 g, vitesse de corrosion 0,15 g/m 2 h. Bien entendu, l'invention ntest nullement limitée aux modes de réalisation décrits qui n'ont été donnés qu'à titre d'exemple. En particulier, elle comprend tous les moyens constituant des équivalents techniques des moyens décrits ainsi que leurs combinaisons, si celles-ci sont exécutées suivant son esprit et mises en oeuvre dans le cadre de la revendication qui suit. REVENDICATION Inhibiteur de corrosion par le sulfure d'hydrogène, présentant des propriétés antimousses, caractérisé en ce qu'il est constitué par un composé répondant à la formule générale dans laquelle: R est un alcoyle à chaîne droite ou à chaîne ramifiée en C1 - C6, n étant égal à 1 ou 2, étant entendu que si n = 1, R' et R" ont des siginifications identiques ou différentes et représentent l'hydrogène, un alcoyle à channe droite ou ramifiée en C1 - C20, un alcényle à chaîne droite ou ramifiée en C3 - C14 , un oxyalcoyle en C1 - C20 , un cycloalcoyle en C5 - C6; ou bien R' et R" représentent ensemble - (CH2)m - , où m est un nombre de 2 à 10; ou - (cl2)2 - NH - (CH2)2 - ; - (CH2)2 - O - (CH2)2 - tandis que si n = 2, R' représente l'hydrogène, un alcoyle à chaîne droite ou ramifiée en C1 - C20, un alcényle à chaîne droite ou ramifiée en C3 - C14; R" représente - (CH2)k - où k est un nombre de 2 à 10, ou - (CH2)2 - NH (CH2)2